(57)【特許請求の範囲】
【請求項１】
容器体の全部または一部を、孔径０．２〜３．０ｍｍで孔の間隔が０．５〜２０ｍｍである有孔フィルムで構成し、その外面を無孔のプラスチックフィルムで剥離可能に被覆して積層フィルムとしたことを特徴とする粉体または粒状物のふりかけ用包装体。
【発明の詳細な説明】
【０００１】
【産業上の利用分野】
塩、胡椒、唐辛子、粉チーズ、砂糖、ココアパウダー等の食用粉体や、種子、肥料、農薬等の非食用粉体を包装して使用時にはふりかけもできるふりかけ用包装体に関する。
【０００２】
【従来の技術】
食用粉体は１つまたは複数個の開口部をもったガラス瓶に包装されており、あるいは小袋体に包装されていた。また、非食品粉体は通常大きな袋体に包装されていた。
【０００３】
【発明が解決しようとする課題】
食用粉体は、くり返し使うものが多くガラス瓶包装であり、これの場合は使用時にある程度均一に粉体を振りかけられるが、１食用のものは小袋体による包装体であるため、大きく開口しやすく均一に振りかけるのは困難である。また、非食品粉体は業務用の大袋による包装体しかなく、やはり大きく開口しやすく均一に振りかけるのは困難であった。
【０００４】
本発明は、前記課題を解決するもので、その主旨とするところは、容器体の全部または一部を、孔径０．２〜３．０ｍｍで孔の間隔が０．５〜２０ｍｍである有孔フィルムで構成し、その外面を無孔のプラスチックフィルムで剥離可能に被覆して積層フィルムとしたことを特徴とする粉体または粒状物のふりかけ用包装体である。以下、添付図面を参照しながらさらに説明する。図１は本発明の粉体または粒状物のふりかけ用包装体を構成する積層フィルムの一例を示す断面図、図２は同じく積層フィルムの他の例を示す断面図、図３は本発明の粉体または粒状物のふりかけ用包装体の一例およびその使用状態を示す断面図であり、図４は本発明の粉体または粒状物のふりかけ用包装体の他の例およびその使用状態を示す断面図である。
【０００５】
本発明は、容器体の全部または一部を有孔フィルム１で構成し、その外面を無孔のプラスチックフィルム２で剥離可能に被覆したことを特徴とする粉体または粒状物３の包装体である。
【０００６】
即ち、流通、保存時には外面に被覆した無孔のプラスチックフィルム２により容器体に包装された粉体または粒状体３は十分保存され、使用直前に無孔のプラスチックフィルム２を剥離することにより、有孔フィルム１が露出して形成されて孔１１から均一に粉体または粒状体３を振りかけられる。
【０００７】
無孔のプラスチックフィルム２としては、水分または酸素の透過が少ないフィルムであれば特に限定されないが、アルミ箔、アルミ蒸着フィルム、ナイロン、ポリ塩化ビニリデン、ＥＶＯＨ、ポリプロピレン、ポリエステルフィルム等がバリア層として層構成上、含まれているものが好ましい。また、熱圧着を伴う積層方法の場合は、有孔フィルム側積層界面には、ポリエチレン、ＥＶＡ、ＥＶＯＨ、ナイロン層があることが望ましい。
【０００８】
有孔フィルム１としては、ポリエチレン、ポリプロピレンの単体フィルム、または、ポリプロピレン、ポリエステルフィルムを基材とした積層フィルムが使用でき、厚みは１５〜１００μ、孔径は０．２〜３．０ｍｍ程度、孔の間隔は０．５〜２０ｍｍ程度の孔１１を形成するのが好ましい。
【０００９】
積層の方法としては、無孔のプラスチックフィルム２と有孔フィルム１を剥離できる方法であれば特に限定しないが、接着剤を用いない次のような方法が好ましい。図１に示すようにコロナ放電処理を用いる積層方法として、有孔フィルム１と無孔のプラスチックフィルム２とを向かい合わせ、この向かい合った面の少なくとも一方にコロナ処理を施したのち、直ちに熱を加え積層する。この時の接着強度は５〜２００ｇ／１５ｍｍ幅とする。
【００１０】
図２に示すような溶融押出樹脂による積層方法としては、有孔フィルム１と無孔のプラスチックフィルム２とを向かい合わせ、その間に押出機より押し出されたポリオレフィン樹脂２１を介して積層する押出ラミネート法を使用できる。  この時ポリオレフィン樹脂２１は無孔のプラスチックフィルム２とは強く接着し、有孔フィルム１とは剥離可能とする必要がある。そのため、無孔のプラスチックフィルム２１の積層面に押出ポリオレフィン樹脂２１と融着する樹脂を配するかまたは、アンカーコート剤を塗布する必要がある。また、有孔フィルム１の表面には接着剤を塗布しないで、剥離し易いようにしておく。
【００１１】
ここで押出ポリオレフィン樹脂２１は剥離し易いように、有孔フィルム１の積層面の材質に応じて次のように選定される。有孔フィルム１がポリプロピレン系の場合低密度ポリエチレン、直鎖状低密度ポリエチレン、エチレン酢酸ビニル共重合体またはポリエチレンとポリプロピレンのブレンド物でポリプロピレン含量が５０重量％以下、好ましくは０〜３０％のものが使用できる。
【００１２】
有孔フィルム１がポリエステル系の場合、押出樹脂は低密度ポリエチレン、直鎖状低密度ポリエチレン、ポリエチレンとポリプロピレンのブレンド物またはポリプロピレンが使用できる。有孔フィルム１がポリエチレンの場合、押出ポリオレフィン樹脂２はポリプロピレンまたはポリエチレンとポリプロピレンのブレンド物でポリエチレンが５０重量％以下、好ましくは０〜３０％のものが使用できる。
【００１３】
【実施例】
［実施例１］
（１）▲１▼無孔のプラスチックフィルム２として２軸延伸ポリエチレンテレフタレートフィルム（１２μ）／ドライラミ／エチレン酢酸ビニル共重合体（酢ビ含量５％，４０μ）。▲２▼有孔フィルム１として東セロ化学製  無延伸ポリプロピレン  ３０μに孔径１ｍｍ、孔間隔５ｍｍで格子状に孔を形成したもの。
（２）上記フィルム▲１▼▲２▼を使用し、無孔プラスチックフィルム２のエチレン酢酸ビニル共重合体側と、有孔フィルム１とを下記の条件でコロナ処理した後、熱圧着した。
【００１４】
コロナ放電処理機（ＶＥＴＡＰＨＯＮＥ社製）高周波出力表示  フィルム▲１▼２．４ｋＷフィルム▲２▼２．０ｋＷフィルム▲１▼▲２▼を上記条件で連続的にコロナ処理し直ちに熱圧着した。
熱圧着ロールの表面温度    １４５℃
ロール接圧                １０ｋｇ／ｃｍ
熱圧着速度                １０ｍ／ｍｉｎ
（３）上記条件で得られた積層フィルムのフィルム▲１▼▲２▼間の接着強度は１００ｇ／１５ｍｍ幅であった。また、この積層フィルムを使用し図３に示すように粉体または粒状体３としてココアパウダーを充填した三方シール袋を作製し、必要に応じ無孔プラスチックフィルム▲１▼を剥離でき、剥離後三方シール袋を振ると充填物のココアパウダーが均一に他の食品に振りかけられた。
【００１５】
また、この積層フィルムを使用し図４に示すようにココアパウダーを充填したφ６０ｍｍ丸型容器４の開口部にシールしたところ、必要に応じ無孔プラスチックフィルム▲１▼を剥離でき、剥離後充填容器を振ると、粉体または粒状体３が均一に他の食品に振りかけられた。
【００１６】
［実施例２］
（１）▲３▼無孔プラスチックフィルムとして２軸延伸ポリエチレンテレフタレート（１６μ）／ドライラミ／アルミニウム箔（１２μ）▲４▼有孔フィルムとして東セロ化学製  ＣＭＰＳ  ０１３Ｃ（ポリプロピレン／接着層／変性ポリプロピレン）５０μに孔径２．５ｍｍ孔間隔１０ｍｍ×２０ｍｍで格子状に孔１１を形成した。▲５▼ポリオレフィン樹脂２１として低密度ポリエチレン
（２）上記フィルム▲３▼▲４▼を使用し、無孔プラスチックフィルム側と有孔フィルムとをポリオレフィン樹脂２１で押出サンドラミした。この時無孔プラスチックフィルム▲３▼は押出ラミネーターの１次側よりアンカーコート剤を塗布しながら繰り出し、有孔フィルム▲４▼を２次側より同時に繰り出しながらポリオレフィン樹脂２１▲５▼を樹脂温約３２０℃でフィルム▲３▼▲４▼の間に押し出し圧着後巻取った。
【００１７】
（３）この方法で得られた積層フィルムのポリオレフィン樹脂２１と有孔フィルム▲４▼の接着強度は１３０ｇ／１５ｍｍ幅（引張速度２００ｍｍ／ｍｉｎ，１８０°剥離）であった。また、この積層フィルムを使用し粉体または粒状体３として胡椒を充填した図３に示すような三方シール品を作製したところ、必要に応じ無孔プラスチックフィルム▲３▼／ポリエチレンが▲４▼から剥離できた。剥離後三方シール品を振ると均一に胡椒が振りかけられた。
【００１８】
また、この積層フィルムを使用し胡椒を充填した図４に示すような丸型容器４（φ６０ｍｍ，５ｍｍ深さ）の開口部にシールしたところ、無孔プラスチックフィルム▲３▼／ポリエチレン▲５▼が有孔フィルム▲４▼から容易に剥離できた。剥離後充填容器を振ると均一に胡椒が振りかけられた。
【００１９】
【発明の効果】本発明は、容器体の全部または一部を、孔径０．２〜３．０ｍｍで孔の間隔が０．５〜２０ｍｍである有孔フィルムで構成し、その外面を無孔のプラスチックフィルムで剥離可能に被覆して積層フィルムとしたことを特徴とする粉体または粒状物のふりかけ用包装体であるので、流通、保存時には無孔プラスチックフィルムにより粉体または粒状物は十分保存されると共に、使用時には無孔のプラスチックフィルムを剥離することによって有孔フィルムが露出し、粉体を通す孔が現れるため、前記食品、非食品粉体用のふりかけ機能を持った包装材料として広く利用できる。
【図面の簡単な説明】
【図１】本発明の粉体または粒状物のふりかけ用包装体を構成する積層フィルムの一例を示す断面図。
【図２】積層フィルムの他の例を示す断面図。
【図３】本発明の粉体または粒状物のふりかけ用包装体の一例およびその使用状態を示す断面図。
【図４】本発明の粉体または粒状物のふりかけ用包装体の他の例およびその使用状態を示す断面図。
【符号の説明】
１  有孔フィルム
２  無孔プラスチックフィルム
３  粉体または粒状物
【図１】
0003549214.tif 000002
【図２】
0003549214.tif 000003
【図３】
0003549214.tif 000004
【図４】
0003549214.tif 000005